(57)【特許請求の範囲】
【請求項１】
（ａ）２−アクリルアミド−２−メチルプロパンスルホン酸の残基を２５％〜６５％；
（ｂ）アクリルアミド残基を１５％〜７０％；
（ｃ）０〜３０のエチレンオキシド単位および１２〜１８個の炭素原子を有するアルキル基を含有する（メタ）アクリレートエステルの残基を２％〜２０％；および
（ｄ）少なくとも１種のクロスリンカーの残基を０．５％〜１．３％：
含むポリマー。
【請求項２】
アクリルアミド残基を１５％〜５０％有する請求項１記載のポリマー。
【請求項３】
０〜３０のエチレンオキシド単位および１２〜１８個の炭素原子を有するアルキル基を含有する（メタ）アクリレートエステルの残基を５％〜２０％有する請求項２記載のポリマー。
【請求項４】
（メタ）アクリレートエステルがＣ１２〜Ｃ１８アルキル（メタ）アクリレートであって、アルキルが直接（メタ）アクリロイル基に結合しているものである請求項３記載のポリマー。
【請求項５】
２−アクリルアミド−２−メチルプロパンスルホン酸の残基を４０％〜６５％有する請求項３記載のポリマー。
【請求項６】
少なくとも１種のクロスリンカーの残基を０．７％〜１．３％有する請求項５記載のポリマー。
【請求項７】
アクリルアミド残基を２５％〜４０％有する請求項６記載のポリマー。
【請求項８】
（メタ）アクリレートエステルがＣ１２〜Ｃ１８アルキル（メタ）アクリレートであって、アルキルが直接（メタ）アクリロイル基に結合しているものである請求項７記載のポリマー。
【発明の詳細な説明】
【技術分野】
【０００１】
本発明は水性系における使用に好適なポリマー増粘剤に関する。
【背景技術】
【０００２】
レオロジー改良剤は、例えば、シャンプーをはじめとする水性洗浄製品において、より高い剪断速度での製品の流動性を維持しつつ、低剪断速度での粘度を増大させるために使用される。ビニルモノマーから製造されるさまざまなコポリマー増粘剤が、この目的のために使用されてきた。例えば、米国特許第６，６４５，４７６号は、スルホン酸基を含有する水溶性ビニルコポリマーを開示している。このポリマーは、水性系において増粘剤として使用され、低ｐＨで機能する。しかしながら、増粘および懸濁、ならびに乳化効果をもたらすために、より低いｐＨで最適の粘度特性を提供する増粘剤が非常に必要とされている。
【特許文献１】米国特許第６，６４５，４７６号明細書
【発明の開示】
【発明が解決しようとする課題】
【０００３】
本発明により扱われる課題は、水性組成物において、特に低ｐＨで、最適な粘度特性を提供するレオロジー改良ポリマーの必要性である。
【課題を解決するための手段】
【０００４】
本発明は：（ａ）スルホン酸モノマー残基を１５％〜６５％；
（ｂ）アクリルアミド残基を１５％〜７０％；
（ｃ）（ｉ）アルキル（メタ）アクリレート、（ｉｉ）ビニルアルカノエート、（ｉｉｉ）Ｎ−ビニルアルキルアミド、および（ｉｖ）Ｎ−アルキル（メタ）アクリルアミド：の少なくとも１つの残基（ここで、６〜２５個の炭素原子を有するアルキル基が存在する）を２％〜２０％；および（ｄ）少なくとも１種のクロスリンカーの残基を０．２５％〜１．５％：
含むポリマーを提供する。
【０００５】
本発明はさらに、０．０５％〜５％の前記ポリマーを含み、２〜１０のｐＨを有する水性組成物を提供する。
【発明を実施するための最良の形態】
【０００６】
特に規定しない限り、パーセンテージは全組成物基準の重量パーセントである。
【０００７】
本明細書において用いられる場合、「（メタ）アクリル」なる用語は、アクリルまたはメタクリルを意味し、「（メタ）アクリレート」は、アクリレートまたはメタクリレートを意味する。「アクリルモノマー」は、アクリル酸（ＡＡ）、メタクリル酸（ＭＡＡ）、ＡＡおよびＭＡＡのエステル、アクリルアミド（ＡＭ）、メタクリルアミド（ＭＡＭ）、ならびにＡＭおよびＭＡＭの誘導体を包含する。ＡＡおよびＭＡＡのエステルは、これらに限定されないが、アルキル、ヒドロキシアルキルおよびスルホアルキルエステル、例えば、メチルメタクリレート（ＭＭＡ）、エチルメタクリレート（ＥＭＡ）、ブチルメタクリレート（ＢＭＡ）、ヒドロキシエチルメタクリレート（ＨＥＭＡ）、ヒドロキシエチルアクリレート（ＨＥＡ）、イソボルニルメタクリレート（ＩＢＯＭＡ）、メチルアクリレート（ＭＡ）、エチルアクリレート（ＥＡ）、ブチルアクリレート（ＢＡ）、および長鎖アルキル（メタ）アクリレート、例えば、エチルヘキシルアクリレート（ＥＨＡ）、ラウリルメタクリレート（ＬＭＡ）、セチルメタクリレート（ＣＥＭＡ）、およびステアリルメタクリレート（ＳＭＡ）を包含する。「（メタ）アクリルアミド」なる用語は、アクリルアミド（ＡＭ）またはメタクリルアミド（ＭＡＭ）を意味する。（メタ）アクリルアミドの誘導体は、これらに限定されないが、アルキル−およびスルホアルキル−置換（メタ）アクリルアミド、例えば、Ｎ，Ｎ−ジメチルアクリルアミド、Ｎ，Ｎ−ジプロピルアクリルアミド、ｔ−ブチルアクリルアミド、Ｎ−オクチルアクリルアミド、２−アクリルアミド−２−メチルプロパンスルホン酸（ＡＭＰＳ）、および長鎖アルキル（メタ）アクリルアミド、例えば、Ｎ−ラウリルメタクリルアミド、Ｎ−ステアリルメタクリルアミドを包含する。
【０００８】
「ビニルモノマー」なる用語は、窒素または酸素などの複素原子に結合する炭素−炭素二重結合を含有するモノマーを意味する。ビニルモノマーの例としては、これらに限定されないが、酢酸ビニル、ビニルホルムアミド、ビニルアセトアミド、ビニルピロリドン、ビニルカプロラクタム、および長鎖ビニルアルカノエート、例えば、ネオデカン酸ビニル、およびステアリン酸ビニルが挙げられる。
【０００９】
「アクリルポリマー」なる用語は、アクリルモノマーのポリマー、および少なくとも５０％のアクリルモノマーおよび（メタ）アクリルアミドモノマーを含むコポリマーを意味する。好ましくは、アクリルポリマーは、（メタ）アクリル酸または（メタ）アクリレートまたは（メタ）アクリルアミドモノマーから誘導される少なくとも７５％、さらに好ましくは少なくとも８５％、最も好ましくは少なくとも９５％のモノマー残基を有する。好ましくは、残存するモノマー単位は、ビニルモノマー、スチレンまたはα−メチルスチレンから誘導される。「アクリルアミドポリマー」なる用語は、（メタ）アクリルアミドモノマーのポリマー、および少なくとも５０％の（メタ）アクリルアミドモノマーを含むコポリマーを意味する。好ましくは、アクリルアミドポリマーは、（メタ）アクリルアミドモノマーから誘導される、少なくとも７０％、最も好ましくは少なくとも８５％のモノマー残基を有する。
【００１０】
本発明のポリマーは、２％〜２０％の、（ｉ）アルキル（メタ）アクリレート、（ｉｉ）ビニルアルカノエート、（ｉｉｉ）Ｎ−ビニルアルキルアミド、および（ｉｖ）Ｎ−アルキルアクリルアミドの少なくとも１つの残基を含み；ここにおいて、６〜２５個の炭素原子を有するアルキル基が存在する。すなわち、アルキル（メタ）アクリレートのアルキル基、
【００１１】
【化１】
0004579199.tif 000002
【００１２】
または
【００１３】
【化２】
0004579199.tif 000003
【００１４】
またはビニルアルカノエートのアルキル基、
【００１５】
【化３】
0004579199.tif 000004
【００１６】
またはＮ−ビニルアルキルアミドのアルキル基、
【００１７】
【化４】
0004579199.tif 000005
【００１８】
またはＮ−アルキル（メタ）アクリルアミドのアルキル基、
【００１９】
【化５】
0004579199.tif 000006
【００２０】
または
【００２１】
【化６】
0004579199.tif 000007
【００２２】
は６〜２５個の炭素原子を有する。（ｉ）、（ｉｉ）、（ｉｉｉ）および（ｉｖ）の１より多くが存在する場合、Ｃ６〜Ｃ１８アルキル基を有するかかる残基の合計量は２％〜２０％である。好ましくは、ポリマーは少なくとも３％、さらに好ましくは少なくとも５％、最も好ましくは少なくとも６％のかかる残基を含有する。本発明の一具体例において、ポリマーは少なくとも１０％のかかる残基を含有する。好ましくは、ポリマーは１５％以下、最も好ましくは１２％以下のかかる残基を含有する。好ましくは、ポリマーはアルキル（メタ）アクリレートまたはビニルアルカノエート由来の残基を含有する。好ましくは、アルキル基は２２個以下の炭素原子、さらに好ましくは２０個以下の炭素原子を有する。好ましくは、アルキル（メタ）アクリレートはアルキルメタクリレートである。
【００２３】
本発明の目的に関して、アルキル基は直鎖または分岐鎖アルキル基あるいはアルアルキルまたはアルキル炭素環式基、例えば、アルキルフェニル基である。アルキル基は、合成のものでも、あるいは天然由来のものでもよいが、後者の場合、特に、ある範囲の鎖長を含有することができると理解される。例えば、天然由来のステアリン酸は、商業的に純粋な品質のものでも、約９０％のステアリン鎖しか含有せず、約７％までのパルミチン鎖およびある割合の他の鎖を含有する場合があり、低品質の製品は実質的に、より少ないステアリン酸を含有しうる。本発明においては、このような基の鎖長について言及する場合、５０％超、好ましくは７５％超の鎖として存在する主な鎖長についてであることが意図される。
【００２４】
モノマー単位がアルキル（メタ）アクリレートから誘導される場合、アルキル基は直接にまたは、例えば１個以上の、例えば６０個までの、好ましくは４０個まで、さらに好ましくは３０個までの水溶性リンカー基、例えば、−ＣＨ［Ｒ］ＣＨ２Ｏ−または−ＣＨ［Ｒ］ＣＨ２ＮＨ−基（ここで、Ｒは水素またはメチルである）を介して間接的に（メタ）アクリロイル基に結合していてもよい。好ましくは、アルキル基は直接結合して、アルキル（メタ）アクリレートエステルを形成するか、または４０までのオキシエチレン残基を介して間接的に結合する。好ましくは、アルキル基は１２〜１８個の炭素原子、さらに好ましくは１６〜１８個の炭素原子を有する。好ましくは、アルキル基は（メタ）アクリロイル基と直接結合する。すなわち、（メタ）アクリレートエステルはアルキル基が直接結合しているＣ１２〜Ｃ１８アルキル（メタ）アクリレートである。好ましい一具体例において、（メタ）アクリレートエステルはＣ１６〜Ｃ１８アルキルメタクリレートである。
【００２５】
好ましくは、ポリマーは少なくとも２５％、さらに好ましくは少なくとも４０％、最も好ましくは少なくとも５５％のスルホン酸モノマー残基を含有する。好ましくは、ポリマーは６２％以下のスルホン酸モノマー残基を含有する。かかるモノマーの例としては、これらに限定されないが、スルホエチルメタクリレート、ｐ−スチレンスルホネート、２−アクリルアミド−２−メチルプロパンスルホン酸（ＡＭＰＳ）が挙げられ；好ましくはモノマーはＡＭＰＳである。好ましくは、ポリマーは少なくとも２５％、さらに好ましくは少なくとも２８％、最も好ましくは少なくとも３０％のアクリルアミド残基を含有する。好ましくは、ポリマーは５０％以下、さらに好ましくは４０％以下、最も好ましくは３５％以下のアクリルアミド残基を含有する。本発明のポリマーは架橋している。すなわち、少なくとも１つのクロスリンカー、例えば２以上のエチレン性不飽和基を有するモノマーが重合の間にコポリマー成分と共に含められる。かかるモノマーの好ましい例としては、ジビニルベンゼン（ＤＶＢ）、トリメチロールプロパンジアリルエーテル、テトラアリルペンタエリスリトール、トリアリルペンタエリスリトール、ジアリルペンタエリスリトール、ジアリルフタレート、トリアリルシアヌレート、ビスフェノールＡジアリルエーテル、アリルスクロース、メチレンビスアクリルアミド（ＭＢＡ）、トリメチロールプロパントリアクリレート、アリルメタクリレートが挙げられる。一具体例において、クロスリンカーはエステル官能基を有さない。ポリマー中のクロスリンカー残基の量は、モノマーの合計重量基準で０．２５％〜１．５％である。好ましくは、ポリマー中のクロスリンカー残基の量は、１．３％以下であり、最も好ましくは１．２％以下である。好ましくは、ポリマー中のクロスリンカー残基の量は、少なくとも０．５％、さらに好ましくは少なくとも０．７％である。本発明の一具体例において、クロスリンカーはジエチレン性不飽和、例えば、ＭＢＡまたはＤＶＢである。
【００２６】
公知の沈殿法、逆乳化法、ゲル重合法、および当該分野において公知の他の好適な方法を用い、例えば、フリーラジカル開始剤、例えばペルオキシゲン（ｐｅｒｏｘｙｇｅｎ）化合物またはジアゾ化合物および、任意に連鎖移動剤を用いてモノマーを共重合させることによりレオロジー改良剤を調製できる。好適なペルオキシゲン化合物は、ペルオキシド、ヒドロペルオキシド、過硫酸塩または有機ペルオキシドであってよく、開始剤の好適な量は、コポリマーの成分の０．０１重量％〜３重量％であってよい。開始剤の組み合わせを用いることもできる。共重合温度は、約２５℃〜９５℃であり、好ましくは６０℃〜９２℃でありうる。沈殿法に関して、有機溶媒は、モノマーが前記溶媒中に可溶性であるが、重合生成物は前記溶媒中に可溶性でないように選択される。重合プロセスの間に、反応媒体は白濁するようになり、最終的にポリマーが沈殿する。好適な溶媒の例としては、これらに限定されないが、酢酸エチル、塩化メチレン、ベンゼン、メタノール、エタノール、ブタノール、ｔ−ブタノール、アセトンおよびその組み合わせが挙げられる。好ましくは、溶媒はｔ−ブタノールである。ポリマー生成物は濾過または遠心分離により、あるいは蒸留して溶媒を除去することにより、反応媒体から回収できる。かかる重合および回収技術、ならびに好適なモノマーおよび添加剤のさらなる全般的および特定の詳細については、米国特許第５，２８８，８１４号および第５，３４９，０３０号を参考にしてもよい。
【００２７】
ポリマー粒子がプロセスの間に凝集して、その結果、釜が汚れたり、反応速度が不十分になるのを防止するために、界面活性剤を重合の間に使用できる。かかる界面活性剤の例としては、これに限定されないが、ポリオキシエチレンアルキルエーテル、ポリオキシエチレンソルビトールエステルおよびプロピレンオキシドおよびエチレンオキシドの非イオン性ブロックコポリマーが挙げられる。
【００２８】
別の有用な添加剤はポリマー界面活性剤である。これらは本発明において開示されている固体ポリマーがより容易に水性配合物中に分散するのを助けうる。かかる界面活性剤の例としては、これらに限定されないが、ポリヒドロキシ脂肪酸およびポリ（エチレンオキシド）のブロックコポリマー、ジメチコンコポリオール、ジメチコンコポリオールホスフェートが挙げられる。かかる物質は、例えば、Ｕｎｉｑｅｍａ  ｏｆ  Ｉｍｐｅｒｉａｌ  Ｃｈｅｍｉｃａｌ  Ｉｎｄｕｓｔｒｉｅｓ，ＰＬＣからＨＹＰＥＲＭＥＲの商品名で入手可能である。
【００２９】
第一ポリマー鎖の長さは、典型的には、架橋が除去されたなら、分子量（Ｍｗ）が約２５００００〜１０００００００の範囲内になるようなものである。
【００３０】
本発明において提供されるポリマーは、特に配合物において低いｐＨが必要ならば、水性、水性／油性配合物の増粘剤、懸濁剤、乳化剤として非常に有用である。好ましくは、水性および水性／油性組成物のｐＨは少なくとも３、さらに好ましくは少なくとも３．５である。本発明の一具体例において、ｐＨは少なくとも４である。好ましくは、ｐＨは８以下、さらに好ましくは７以下、最も好ましくは６以下である。本発明の一具体例において、ｐＨは５以下である。
【００３１】
好ましくは、ポリマーはアクリルポリマーである。一具体例において、ポリマーはアクリルアミドポリマーである。ポリマーは増粘される水性系中にブレンドされ、続いて酸性または塩基性物質を必要に応じて適当に添加することができる。本発明の水性および水性／油性組成物は、０．０５％〜５％の少なくとも１種の本発明のポリマーを含有する。すなわち、ポリマーの合計量はこの範囲内である。好ましくは、水性組成物中のポリマーの量は、少なくとも０．１％、さらに好ましくは少なくとも０．２％である。好ましくは、水性組成物中のコポリマーの量は、３％以下、さらに好ましくは２．５％以下、最も好ましくは２％以下である。本発明の一具体例において、水性組成物は１〜１．５％のポリマーを含有する。好ましくは、水性組成物は少なくとも１５％、さらに好ましくは少なくとも２５％、最も好ましくは少なくとも４０％の水を有する。好ましくは、水性組成物は２０％未満、さらに好ましくは１０％未満、最も好ましくは５％未満の有機溶媒を含有する。一具体例において、水性組成物は実質的に有機溶媒を含まない。
【００３２】
本発明の一具体例において、本発明の水性組成物は、好ましくは１％〜４０％の少なくとも１種の界面活性剤を含有する。すなわち、界面活性剤の合計量はこの範囲内である。さらに好ましくは、本発明の水性組成物は、少なくとも５％、さらに好ましくは少なくとも１０％、最も好ましくは少なくとも１２％の少なくとも１種の界面活性剤を含有する。好ましくは、水性組成物は２５％以下、さらに好ましくは１８％以下の少なくとも１種の界面活性剤を含有する。
【００３３】
界面活性剤は好ましくは、カルボキシレート、スルホネート、スルフェートまたはホスフェート可溶化基により特徴づけられるアニオン性界面活性剤；アミドまたはヒドロキシル基あるいはエチレンオキシド鎖により特徴づけられる非イオン性界面活性剤；およびカチオン性、両性または両性イオン性界面活性剤の群から選択される。界面活性剤は、本発明により必要とされる量において増粘ポリマーおよび水性系の他の成分と相溶性でなければならない。アミンまたはアンモニウム可溶化基により特徴づけられるカチオン性界面活性剤、および／またはアニオン性およびカチオン性可溶化基の組み合わせにより特徴づけられる両性界面活性剤を選択することができる。本発明の実施において用いられる好ましい界面活性剤は、Ｃ８〜Ｃ１８脂肪酸またはその水溶性塩、Ｃ８〜Ｃ１８アルコールの水溶性スルフェートまたはエーテルスルフェート、スルホン化アルキルアリール化合物、例えば、ドデシルベンゼンスルホネート、アルキルフェノキシポリエトキシエタノール、例えばＣ７〜Ｃ１８アルキル基および９〜４０またはそれ以上のオキシエチレン単位を有するもの、長鎖カルボン酸、例えば、ラウリン酸、ミリスチン酸、パルミチン酸またはオレイン酸のエチレンオキシド誘導体、長鎖アルコール、例えばラウリルまたはセチルアルコールのエチレンオキシド誘導体、アルカノールアミドおよびポリグルコシド、例えばアルキルポリグルコシド、ならびにグルタメートなどのアミノ酸から誘導される界面活性剤から選択することができる。好適なカチオン性界面活性剤は、例えば、ラウリルピリジニウムクロリド、オクチルベンジルトリメチル−アンモニウムクロリド、ドデシルトリメチルアンモニウムクロリドおよび第一脂肪酸アミンのエチレンオキシド縮合物であってよい。好適な両性イオン性界面活性剤は、例えばベタインを含む。
【００３４】
本発明の組成物は、任意に、他の成分、例えば、塩、共レオロジー改良剤（例えば、Ｌａｐｏｎｉｔｅ（商標）クレー、セルロース誘導体、カラギーナン、キサンタン、ＰＥＧ−１５０ジステアレート（Ａｃｕｌｙｎ（商標）  ６０レオロジー改良剤）、ＰＥＧ−１５０ペンタエリスリチルテトラステアレート、他の会合性または非会合性レオロジー改良剤、ポリマークアット（例えば、ＰＱ−７およびＰＱ−１０）、有機または無機粒子（例えば、研磨剤、ビーズ、マイカ、カプセル化オイルビーズを含む）、シリコーン、パール化剤、分散液体、分散剤、可溶性または分散された殺生剤、ビタミン、湿潤剤、酵素、漂白剤、皮膚軟化剤、香料、色素、チオグリコール酸、ＵＶＡおよびＵＶＢ吸収剤、赤外線吸収剤などを含むことができる。水性組成物中に懸濁されうる不溶性物質は、クレー、ビーズ、ワックス、ゼラチンおよび他の粒子状物質を含むことができる。
【００３５】
本発明のもう一つ別の具体例において、水性組成物は、有機溶媒、好ましくはグリコールおよびＣ１−Ｃ５アルコールを含有する。かかる溶媒の例としては、これらに限定されないが、エタノール、プロパノール、イソプロパノール、ブタノール、プロピレングリコールが挙げられる。好ましい溶媒は、エタノール、イソプロパノールおよびプロピレングリコールである。典型的には、溶媒の量は少なくとも２０％であり、さらに好ましくは少なくとも５０％である。この種類の配合物は、手用除菌剤、殺菌剤または冷却剤として使用できる。
【００３６】
本発明のさらに別の態様において、水性組成物は有機酸を含有する。かかる有機酸の例としては、これらに限定されるわけではないが、クエン酸、アスコルビン酸、サリチル酸、乳酸、グリコール酸、カフェ酸、およびコウジ酸が挙げられる。好ましくは、有機酸の量は、少なくとも０．５％、さらに好ましくは少なくとも１％である。好ましくは、有機酸の量は１０％以下、さらに好ましくは８％以下である。この種類の配合物は、硬質表面洗浄剤または皮膚漂白剤および白化剤として使用できる。
【００３７】
本発明のポリマーが有用である特定の水性組成物は、ボディーウォッシュである。ボディーウォッシュの典型的な成分は、既に記載されたポリマー増粘剤および界面活性剤の他には、ｐＨ４〜６．７５、好ましくは４．５〜６．７５、さらに好ましくは６．０〜６．６を達成するために十分な塩基または酸；およびシリコーン、ポリクアット、パール化剤、ビタミン、オイル、香料、色素、殺生剤、ならびにポリオレフィン、例えばポリエチレンおよびポリスチレン；ゼラチン；マイカ；封入オイルまたはビタミンビーズ；およびホホバワックスビーズをはじめとする様々な物質から製造される不溶性ビーズを含む。好ましくは、ビーズの量は０．１％〜２％、さらに好ましくは０．２％〜１％である。好ましくは、ビーズの平均半径は、０．１ｍｍから１０ｍｍである。典型的には、使用される界面活性剤は、アニオン性界面活性剤と両性界面活性剤の混合物であり、好ましくは、８％〜１６％のアニオン性界面活性剤と１％〜５％の両性界面活性剤の混合物である。
【００３８】
本発明のポリマーが有用である第二の特定の水性組成物はシャンプーである。コンディショニングシャンプーの典型的な成分は、前述のポリマー増粘剤および界面活性剤以外に、ｐＨ４〜７、好ましくは４．７５〜７．０を達成するために十分な塩基を含む。本発明の一具体例は、分散されたシリコーン、および任意の成分、例えばパール化剤および亜鉛ピリチオンまたは他のふけ防止剤を含有するコンディショニングシャンプーである。
【００３９】
本発明のポリマーが有用である第三の水性組成物は硬質表面洗浄剤である。前述のポリマー増粘剤および界面活性剤以外の硬質表面洗浄剤の典型的な成分は、ｐＨ９〜１２を達成するために十分な塩基、および任意の成分、例えば溶媒、塩、香料、および色素を含む。ｐＨ＜４での硬質表面洗浄剤について、好適な酸がポリマー増粘剤および任意の成分とともに添加される。
【００４０】
ポリマーは増粘および可溶化流動性殺虫剤分散液およびエマルジョンにも好適である。ポリマーが有用である他の配合物は、ヘアジェル（アルコール含有およびノンアルコール）；ヘアスタイリングクリーム、ペースト、またはガム；シャンプー、コンディショナー、２イン１コンディショニングシャンプー、ボディーウォッシュ／シャワージェル、液状石けん、日焼け止めローションおよびスプレー、日焼けローション、スキンケアローション、ビタミンを含有するスキンケアローション、２成分毛染剤、パーマ用配合物、織物および硬質表面洗浄剤、例えば洗濯洗剤、液状食器洗い機用洗剤、食器洗い用洗剤、シミ取り用前処理剤、オーブンクリーナー、およびガラス／窓用クリーナーを包含し、あらゆる種類のアルコールまたは水／アルコール配合物を増粘する。ポリマーは、共−乳化剤（ｃｏ−ｅｍｕｌｓｉｆｉｅｒ）または界面活性剤の有無にかかわらず、ポリマー乳化剤として使用することもできる。
【実施例】
【００４１】
ｔｅｒｔ−ブタノール中の沈殿プロセスによる重合の代表例：
５３５．３５ｇのｔｅｒｔ−ブタノールおよび計算された量のＡＭＰＳを、還流冷却器、温度計およびガスインレットを備えた２リットルのリアクターに添加した。混合物を等モル量の水酸化アンモニウムで中和し、窒素下、２５０ｒｐｍで３０分間撹拌した。３０分後、アクリルアミド、メチレンビスアクリルアミドおよびステアリルメタクリレートを添加し、それぞれを３ｇのｔｅｒｔ−ブタノールで洗浄した。この混合物を窒素下、６０℃に加熱し、全モノマー基準で１．１８％ラウリルペルオキシドで開始させた。発熱が観察された後、温度を６５〜７０℃で３０分間維持した。窒素スィープを最高発熱温度後１５分で停止させ、ポリマーが２０分以内に沈殿した。反応温度で６０分間、少量のＤＩ水中に溶解させた０．５％重亜硫酸ナトリウムで、この反応をチェイスした。６０分後、リアクターを還流温度に加熱し、この温度で２時間維持した。ポリマーを真空濾過により溶媒から分離し、真空下、８０℃で２４時間乾燥した。
【００４２】
水性溶液中０．５％ポリマーの調製の代表例：
３００ｍＬのビーカー中に、１９９ｇのＤＩ水を添加し、ゆっくりと１ｇの乾燥ポリマーを水に添加した。溶液を膨潤させ、次いで高剪断で全ての固体が溶解するまで混合した。粘度（ｃｐｓ）を、６、１２、３０および６０ｒｐｍで適当なＲＶスピンドルを用いてＢｒｏｏｋｆｉｅｌｄ粘度計により測定した。ｐＨ調節は必要なかった。
【００４３】
１０％ＳＬＥＳ（Ｓｔｅｏｌ  ＣＳ−２３０）中１％ポリマーの調製の代表例：
３８．４６ｇのＳＬＥＳを２００ｍＬのビーカー中に添加し、次いで合計重量を９５ｇにするために十分な水を添加した。１０％クエン溶液でｐＨを４に調節し、水を添加して、合計重量を９９ｇにした。１ｇのポリマーをゆっくりと適当に撹拌しながら添加した。
【００４４】
【表１】
0004579199.tif 000008
【００４５】
１．ＮＶＰはＮ−ビニルピロリドンである。
２．Ｌｉｐｏ１は約１８〜２６のオキシエチレン残基を介してメタクリロイル基に結合した直線状飽和Ｃ１６−１８アルキル基を有する親油的に変性されたモノマーである。
３．ＳＭＡはステアリルメタクリレートである。
４．ＬＭＡはラウリルメタクリレートである。
５．ＣＥＭＡはセチルメタクリレートである。
【００４６】
次の表は、水性系中、表示された量（固形分％）およびｐＨ，様々なｒｐｍ速度（６、１２、３０および６０）および濁度（ＮＴＵ）（ネフェロメトリー濁度単位（Ｎｅｐｈｅｌｏｍｅｔｒｉｃ  Ｔｕｒｂｉｄｉｔｙ  Ｕｎｉｔｓ））で表示されたポリマーについて得られる粘度データを示す。
【００４７】
【表２】
0004579199.tif 000009
【００４８】
【表３】
0004579199.tif 000010
【００４９】
【表４】
0004579199.tif 000011
【００５０】
【表５】
0004579199.tif 000012
【００５１】
【表６】
0004579199.tif 000013
【００５２】
【表７】
0004579199.tif 000014
【００５３】
【表８】
0004579199.tif 000015
【００５４】
【表９】
0004579199.tif 000016
【００５５】
【表１０】
0004579199.tif 000017
【００５６】
【表１１】
0004579199.tif 000018
【００５７】
【表１２】
0004579199.tif 000019
【００５８】
【表１３】
0004579199.tif 000020
【００５９】
【表１４】
0004579199.tif 000021
【００６０】
【表１５】
0004579199.tif 000022
【００６１】
【表１６】
0004579199.tif 000023
【００６２】
【表１７】
0004579199.tif 000024
【００６３】
【表１８】
0004579199.tif 000025